СПОСОБ ПОЛУЧЕНИЯ ВИНИЛ-Н-БУТИЛОВОГО ЭФИРА

-1
1. Способ получения винил-н-бутилового эфира газофазной дегидратацией бутилцеллозольва в присутствии каталитической системы, отличающийся тем, что процесс дегидратации осуществляется при температуре 300-400°С и скорости подаче сырья не менее 1100-1500 час, каталитическая система состоит, например, из смеси нитрата цезия и гидроксида калия, нанесенного на основу.
2. Способ по п.1, отличающийся тем, что смесь нитрата цезия и гидроксида калия имеет соотношение 1:1-1,5.
3. Способ по п.1, отличающийся тем, что в качестве основы каталитической системы используется активированный силикагель крупнопористый гранулированный.
4. Способ по п.1, отличающийся тем, что смесь цезия азотнокислого и гидроксида калия получают растворением 19,50 г нитрата цезия (0,1 моль) и (4-6) г гидроксида калия (0,1-0,15 моль) г в 100 г воды, а основа добавляется к полученному раствору.
5. Способ по п.4, отличающийся тем, что раствор с добавленной основой нагревают и перемешивают на воздухе при 100°C в течение 4 часов, а затем прокаливают на воздухе при 250°C в течение 1 часа.